(57)【要約】【課題】  本発明は、外面の織物はべとつかない触感を維持するとともに、中央の織物は吸水性に優れた織物とし、べとつかない触感と吸水性の両方を併せ持つ織物を提供することを目的とする。【解決手段】  三重織物で、外面の織物と中央の織物では、中央の織物が吸水性の高い織物とし、また、前記外面の織物はバナナ繊維を除く天然繊維の糸又は化学繊維の糸又は天然繊維と化学繊維の混合糸からなる織物であり、前記中央の織物は経糸と緯糸の両方又はいずれか一つの糸がバナナ繊維からなる織物である三重織物とした。【選択図】  なし【特許請求の範囲】
【請求項１】
三重織であって、外面の織物と中央の織物では、中央の織物が吸水性の高い織物であることを特徴とする三重織物。
【請求項２】
請求項１記載の三重織物で、前記外面の織物はバナナ繊維を除く天然繊維の糸又は化学繊維の糸又は天然繊維と化学繊維の混合糸からなる織物であり、
前記中央の織物は経糸と緯糸の両方又はいずれか一つの糸がバナナ繊維からなる織物であることを特徴とする三重織物。
【請求項３】
請求項１乃至２記載の三重織物は、ガーゼ織りであることを特徴とする三重織物。
【発明の詳細な説明】
【技術分野】
【０００１】
本発明は、吸水性があり表面にはべとつかない触感のある織物に関し、特に多重織物に関する。
【背景技術】
【０００２】
従来より多重織物は、風合いがソフトで吸水性を必要とするタオル等の織物に用いられてきた。
上記タオル等の織物を記載した先行技術について下記する。
＜１＞特許文献１（実開昭５８−１６８５８３号）には、タオル下地の経筋内に複数の糸条を表面では幅広く飛び裏面では幅狭く沈ませてタオル下地を中心として表裏面に糸条のボリュウムを与えるようにした三重織物が記載されている。
＜２＞特許文献２（実開昭６３−１８３２８１号）には、タオル地等のパイル織とガーゼ織とを重ね織に織出した織地のうち、パイル織地部分を二重織として袋状に織成し、その他のガーゼ織地数を前記パイル織地数に比し三重等の多重織地の重ね織に織出し、前記二重織に接続したタオル織物が記載されている。
前記多重織のものはタオルとして、ボリューム感がありソフトな風合いのものである。
【０００３】
しかしながら上記＜１＞の場合、糸条が布表面に幅広く露出することとなり、使い込むうちに糸が摩擦により擦られるなど、耐久性に問題がある。
また上記＜２＞の織物で水分を吸水させた場合、布表面においては濡れたままの状態が長時間続くこととなり、結果として不快感が長続きする。
【特許文献１】実開昭５８−１６８５８３号
【特許文献２】実開昭６３−１８３２８１号
【発明の開示】
【発明が解決しようとする課題】
【０００４】
本発明は、上記の課題から考えられたもので、表面の織物はべとつかない触感を維持するとともに、中央の織物は吸水性に優れた織物とし、べとつかない触感と吸水性の両方を併せ持つ織物を提供することを目的とする。
【課題を解決するための手段】
【０００５】
本発明は、外面の織物と中央の織物では、中央の織物が吸水性の高い織物である三重織である。
また、本発明は、前記外面の織物はバナナ繊維を除く天然繊維の糸又は化学繊維の糸又は天然繊維と化学繊維の混合糸からなる織物であり、前記中央の織物は経糸と緯糸の両方又はいずれか一つの糸がバナナ繊維からなる織物である三重織物である。
また、本発明の織物は、ガーゼ織りされている。
【発明の効果】
【０００６】
本発明は、外面（表面）の織物と中央の織物では、中央の織物が吸水性の高い織物である三重織としたから、吸水性が良いという特徴を有する。また、水分を吸収した中央の織物が肌に直接触れないため、その表面はべとつかない触感を維持する織物である。
【発明を実施するための最良の形態】
【０００７】
以下、本発明につき詳しく説明する。
本発明の三重織物は、綿または綿とその他の短繊維を混合した繊維からなる糸で外面の織物を製織し、中央の織物がバナナ繊維を含む経糸又は緯糸の少なくとも一方の糸で製織された織物である。しかしながら、バナナ繊維を中央織物の経糸緯糸両方に用いることもでき、その方が吸水効果もより高まる。
本発明の三重織物は、外面の織物よりも中央の織物が水分吸収性が良い。本発明の三重織物で、水分を拭き取ると、最初は外面の織物に吸収されるが、より吸収の高い中央の織物に水分が移動する。このため、外面の織物は、水分が減るために、べとつかない触感を維持する。
本発明において、天然繊維は、綿、麻、絹、バナナ繊維、パイナップル繊維等が使用できる。また、化学繊維としては、レーヨン、テンセル（登録商標）等が使用できる。
本発明の織り方は、平織や綾織等、特に限定されないが、べとつかない触感及び吸水性の点から、好ましくは、平織で織目の粗いガーゼ織りが良い。
【実施例１】
【０００８】
本発明の一実施例を説明する。
経糸に２０番手の綿繊維１００％糸、緯糸に２０番手の綿繊維１００％糸と２０番手のバナナ繊維１００％糸を用いて、経糸密度８５本／吋、緯糸密度７０本／吋の三重織りを作製する。この時緯糸のバナナ繊維１００％糸は、三重織りの中央に配するようにする。
外面の織物は、綿繊維１００％の糸を用いてガーゼ織りされている。中央の織物は、バナナ繊維を用いて織られている。
この織物を液流染色機にて温度９０℃で５分間リラックス処理し、次いで乾熱１８０℃で１２０秒間で仕上げセットを行なった。
【０００９】
このように、外面の織物を綿繊維１００％にした場合、吸水性や肌への触感は、通常のガーゼと同じ感触になる。一方、中央の織物をバナナ繊維とした場合、バナナ繊維は綿繊維よりも吸水性が良く、水分が綿繊維からバナナ繊維に吸収されるようになる。このために、外面の綿繊維からなる織物は、一度水分を吸収した後、中央のバナナ繊維に水分が吸収されるため、すぐにべとつき触感がなくなる。
一方、水分の吸収性を良くするために、バナナ繊維のみで織物にした場合、バナナ繊維の硬い部分が肌に接触して、チクチク感がでてしまう。また、バナナ繊維のチクチク感をなくすためには、さまざまな加工が必要になる。
しかしながら、外面の織物を綿繊維からなる織物とすれば、綿繊維特有の風合いにより、肌触りが良い。そして、吸水性については、中央の織物であるバナナ繊維が負担することになる。
【００１０】
実施例は、製織が容易であることから、三重織の中央の織物の緯糸にバナナ繊維を使用した。
【００１１】
比較例は、実施例の条件で製織する際、緯糸のバナナ繊維の代わりに同番手の綿繊維１００％糸を用いたものである。この比較例の織物は、綿糸１００％の三重織りガーゼ織物である。
これら実施例および比較例の吸水速乾試験結果を表１に記す。
【００１２】
【表１】
2005256208.tif 000002
表１の滴下試験は、一滴の水が布に吸い込まれるまでの時間である。この時間が短いほど吸水性が良い。
拡散面積は、三滴の着色水が布に吸い込まれ、広がる面積である。面積が広いほど乾燥が速い。
乾燥時間は、温度２０℃、湿度６５％の雰囲気で布に一滴の水を垂らし重量測定し、水滴分の重量が０になるまでの時間である。この乾燥時間が、短いほど乾燥が速い。
【００１３】
まず滴下試験の数値を見ると、実施例が１秒に対し比較例が１０秒であり、織物の吸水性において、実施例が非常に良い。
次に、拡散面積においても、実施例のほうが比較例の約３倍とより広がることを示している。
実施例は、比較例に比べ、吸水性が良く、吸水した水分を布の２次元的に拡散し易いため、高吸水性でありながら乾燥時間も比較例と遜色ない。
【００１４】
なお、本発明について好適な実施形態を挙げて説明したが、本発明はこれらの実施形態に限定されるものではなく、本発明の要旨を逸脱しない範囲において、種々の改良及び設計の変更が可能である。